(57)【要約】  窒化ガリウム系半導体である発光素子（２）と、発光素子（２）から発せられた一次光の一部を吸収して、一次光の波長よりも長い波長を有する二次光を発する波長変換部（３）とを備え、上記波長変換部（３）は、赤色系発光蛍光体として（ＭＩ1-aＥｕa）ＭＩＩＳｉＮ3で実質的に表される２価のユーロピウム付活窒化物赤色系発光蛍光体を含み、緑色系または黄色系発光蛍光体としてＥｕbＳｉcＡｌdＯeＮfで実質的に表される２価のユーロピウム付活酸窒化物緑色系発光蛍光体、ＭＩＩＩgＥｕhＳｉiＡｌjＯkＮlで実質的に表される２価のユーロピウム付活酸窒化物黄色系発光蛍光体、ならびに、ＭＩＶ3（ＭＶ1-mＣｅm）2（ＳｉＯ4）3で実質的に表される３価のセリウム付活ケイ酸塩緑色系発光蛍光体から選ばれるいずれかであり、発光素子（２）に印加する順電流が２５ｍＡ以上である発光装置（１）によって、ライフ特性の優れた、信頼性の高い高効率かつ高演色性または色再現性の優れた発光装置が提供される。
2009011205.tif 000002
【特許請求の範囲】
【請求項１】
窒化ガリウム系半導体である発光素子（２）と、発光素子（２）から発せられた一次光の一部を吸収して、一次光の波長よりも長い波長を有する二次光を発する波長変換部（３）とを備えた発光装置（１）であって、上記波長変換部（３）は、赤色系発光蛍光体（４）および緑色系または黄色系発光蛍光体（５）を含み、
上記赤色系発光蛍光体（４）が、
一般式（Ａ）：（ＭＩ1-aＥｕa）ＭＩＩＳｉＮ3
（上記一般式（Ａ）中、ＭＩはＭｇ、Ｃａ、ＳｒおよびＢａから選ばれる少なくとも１種の元素を示し、ＭＩＩはＡｌ、Ｇａ、Ｉｎ、Ｓｃ、Ｙ、Ｌａ、ＧｄおよびＬｕから選ばれる少なくとも１種の元素を示し、０．００１≦ａ≦０．１０である。）
で実質的に表される２価のユーロピウム付活窒化物赤色系発光蛍光体であり、
上記緑色系または黄色系発光蛍光体（５）が、
一般式（Ｂ）：ＥｕbＳｉcＡｌdＯeＮf
（上記一般式（Ｂ）中、０．００５≦ｂ≦０．４、ｃ＋ｄ＝１２、ｅ＋ｆ＝１６である。）
で実質的に表されるβ型ＳｉＡｌＯＮである２価のユーロピウム付活酸窒化物緑色系発光蛍光体、
一般式（Ｃ）：ＭＩＩＩgＥｕhＳｉiＡｌjＯkＮl
（上記一般式（Ｃ）中、ＭＩＩＩはＬｉ、Ｎａ、Ｋ、Ｒｂ、Ｃｓ、Ｍｇ、Ｃａ、ＳｒおよびＢａから選ばれる少なくとも１種の元素を示し、０＜ｇ≦３．０、０．００５≦ｈ≦０．４、ｉ＋ｊ＝１２、ｋ＋ｌ＝１６である。）
で実質的に表されるα型ＳｉＡｌＯＮである２価のユーロピウム付活酸窒化物黄色系発光蛍光体、ならびに、
一般式（Ｄ）：ＭＩＶ3（ＭＶ1-mＣｅm）2（ＳｉＯ4）3
（上記一般式（Ｄ）中、ＭＩＶはＭｇ、Ｃａ、ＳｒおよびＢａから選ばれる少なくとも１種の元素を示し、ＭＶはＡｌ、Ｇａ、Ｉｎ、Ｓｃ、Ｙ、Ｌａ、ＧｄおよびＬｕから選ばれる少なくとも１種の元素を示し、０．００５≦ｍ≦０．５である。）
で実質的に表される３価のセリウム付活ケイ酸塩緑色系発光蛍光体から選ばれるいずれかであり、発光素子（２）に印加する順電流が２５ｍＡ以上である、発光装置（１）。
【請求項２】
発光素子（２）が発する一次光のピーク波長が４３０〜４８０ｎｍである、請求の範囲第１項に記載の発光装置（１）。
【請求項３】
発光素子（２）が発する一次光のピーク波長が３８０〜４２０ｎｍであり、
前記波長変換部（３）が、
一般式（Ｅ）：（ＭＶＩ，Ｅｕ）10（ＰＯ4）6・Ｃｌ2
（上記一般式（Ｅ）中、ＭＶＩはＭｇ、Ｃａ、ＳｒおよびＢａから選ばれる少なくとも１種の元素を示す。）
で実質的に表される２価のユーロピウム付活ハロリン酸塩青色系発光蛍光体、
一般式（Ｆ）：ｐ（ＭＶＩＩ，Ｅｕ）Ｏ・ｑＡｌ2Ｏ3
（上記一般式（Ｆ）中、ＭＶＩＩはＭｇ、Ｃａ、Ｓｒ、ＢａおよびＺｎから選ばれる少なくとも１種の元素を示し、ｐ＞０、ｑ＞０、０．１≦ｐ／ｑ≦１．０である。）
で実質的に表される２価のユーロピウム付活アルミン酸塩青色系発光蛍光体、または、
一般式（Ｇ）：ｐ（ＭＶＩＩ，Ｅｕr，Ｍｎs）Ｏ・ｑＡｌ2Ｏ3
（上記一般式（Ｇ）中、ＭＶＩＩはＭｇ、Ｃａ、Ｓｒ、ＢａおよびＺｎから選ばれる少なくとも１種の元素を示し、ｐ＞０、ｑ＞０、０．１≦ｐ／ｑ≦１．０、ｒ＞０、ｓ＞０、０．００１≦ｓ／ｒ≦０．２である。）
で実質的に表される２価のユーロピウムおよびマンガン付活アルミン酸塩青色系発光蛍光体である青色系発光蛍光体をさらに含む、請求の範囲第１項に記載の発光装置（１）。
【請求項４】
発光素子（２）を２個以上備える、請求の範囲第１項に記載の発光装置（１）。
【請求項５】
上記一般式（Ａ）中、ＭＩＩがＡｌ、ＧａおよびＩｎから選ばれる少なくとも１種の元素である、２価のユーロピウム付活窒化物赤色系発光蛍光体を用いたことを特徴とする、請求の範囲第１項に記載の発光装置（１）。
【請求項６】
上記一般式（Ｄ）中、ＭＶがＧａ、Ｉｎ、ＳｃおよびＹから選ばれる少なくとも１種の元素である、３価のセリウム付活ケイ酸塩緑色系発光蛍光体を用いたことを特徴とする、請求の範囲第１項に記載の発光装置（１）。
【請求項７】
窒化ガリウム系半導体である発光素子（２）と、発光素子（２）から発せられた一次光の一部を吸収して、一次光の波長よりも長い波長を有する二次光を発する波長変換部（１２）とを備えた発光装置（１１）であって、上記波長変換部（１２）は、
一般式（Ｃ）：ＭＩＩＩgＥｕhＳｉiＡｌjＯkＮl
（上記一般式（Ｃ）中、ＭＩＩＩはＬｉ、Ｎａ、Ｋ、Ｒｂ、Ｃｓ、Ｍｇ、Ｃａ、ＳｒおよびＢａから選ばれる少なくとも１種の元素を示し、０＜ｇ≦３．０、０．００５≦ｈ≦０．４、ｉ＋ｊ＝１２、ｋ＋ｌ＝１６である。）
で実質的に表されるα型ＳｉＡｌＯＮである２価のユーロピウム付活酸窒化物黄色系発光蛍光体（１３）を含み、発光素子（２）に印加する順電流が２５ｍＡ以上である、発光装置（１１）。
【請求項８】
発光素子（２）が発する一次光のピーク波長が４３０〜４８０ｎｍである、請求の範囲第７項に記載の発光装置（１１）。
【請求項９】
発光素子（２）が発する一次光のピーク波長が３８０〜４２０ｎｍであり、
前記波長変換部（１２）が、
一般式（Ｅ）：（ＭＶＩ，Ｅｕ）10（ＰＯ4）6・Ｃｌ2
（上記一般式（Ｅ）中、ＭＶＩはＭｇ、Ｃａ、ＳｒおよびＢａから選ばれる少なくとも１種の元素を示す。）
で実質的に表される２価のユーロピウム付活ハロリン酸塩青色系発光蛍光体、
一般式（Ｆ）：ｐ（ＭＶＩＩ，Ｅｕ）Ｏ・ｑＡｌ2Ｏ3
（上記一般式（Ｆ）中、ＭＶＩＩはＭｇ、Ｃａ、Ｓｒ、ＢａおよびＺｎから選ばれる少なくとも１種の元素を示し、ｐ＞０、ｑ＞０、０．１≦ｐ／ｑ≦１．０である。）
で実質的に表される２価のユーロピウム付活アルミン酸塩青色系発光蛍光体、または、
一般式（Ｇ）：ｐ（ＭＶＩＩ，Ｅｕr，Ｍｎs）Ｏ・ｑＡｌ2Ｏ3
（上記一般式（Ｇ）中、ＭＶＩＩはＭｇ、Ｃａ、Ｓｒ、ＢａおよびＺｎから選ばれる少なくとも１種の元素を示し、ｐ＞０、ｑ＞０、０．１≦ｐ／ｑ≦１．０、ｒ＞０、ｓ＞０、０．００１≦ｓ／ｒ≦０．２である。）
で実質的に表される２価のユーロピウムおよびマンガン付活アルミン酸塩青色系発光蛍光体である青色系発光蛍光体をさらに含む、請求の範囲第７項に記載の発光装置（１１）。
【請求項１０】
発光素子（２）を２個以上備える、請求の範囲第７項に記載の発光装置（１１）。
【発明の詳細な説明】
【技術分野】
【０００１】
本発明は、極めて優れた信頼性を有する発光装置に関する。
【背景技術】
【０００２】
半導体発光素子と蛍光体とを組み合わせた発光装置は、低消費電力、小型化、高輝度、広範囲な色再現性、さらには高演色性が期待される次世代の発光装置として注目され、活発に研究、開発が行われている。発光素子から発せられる一次光は、通常、長波長の紫外線から青色の範囲、すなわち３８０〜４８０ｎｍのものが用いられる。また、この用途に適合した様々な蛍光体を用いた波長変換部も提案されている。【０００３】
さらには、最近この種の発光装置に対して変換効率（明るさ）のみならず、入力のエネルギーをより高くし、さらに明るくしようとする試みがなされている。入力エネルギーを高くした場合、波長変換部を含めた発光装置全体の効率的な放熱が必要となってくる。このために、発光装置全体の構造、材質などの開発も進められているが、動作時における発光素子および波長変換部の温度上昇は避けられないのが現状である。また、一次光である長波長の紫外線または青色光に対する耐光性、化学的安定性も重要になってきている。【０００４】
現在白色の発光装置としては、青色発光の発光素子（ピーク波長：４５０ｎｍ前後）とその青色により励起され黄色発光を示す３価のセリウムで付活された（Ｙ，Ｇｄ）3（Ａｌ，Ｇａ）5Ｏ12蛍光体または２価のユーロピウムで付活された２（Ｓｒ，Ｂａ，Ｃａ）Ｏ・ＳｉＯ2蛍光体との組み合わせが主として用いられている。【０００５】
しかしながら、特に２価のユーロピウムで付活された２（Ｓｒ，Ｂａ，Ｃａ）Ｏ・ＳｉＯ2蛍光体（たとえば、米国特許第６８０９３４７号明細書（特許文献１）、米国特許第６９４３３８０号明細書（特許文献２）などに開示）においては、吸湿性（水に対する溶解性）が高く、そのために、長期間発光装置を稼動させたときに、樹脂中の水分と化学的に反応し、特性が大きく低下するという技術課題を有している。したがって、この種の発光装置に対して、用いられる蛍光体の化学的安定性の向上が急務となっている。【０００６】
またこの種の発光装置において、たとえば特開２００２−６０７４７号公報（特許文献３）では、演色性を高めるために、主として緑色蛍光体としてＳｒＧａ2Ｓ4：Ｅｕ2+、赤色蛍光体としてＳｒＳ：Ｅｕ2＋を用いることが記載されている。しかしながら、チオガレートおよび硫化物は化学的に不安定であり、特に、硫化物は紫外線照射下では分解しやすい性質を有している。【０００７】
また、たとえば特表平１１−５００５８４号公報（特許文献４）には、発光物質顔料粉末として、少なくとも１つの、希土類をドープしたチオ没食子酸塩または希土類をドープしたアルミン酸塩または希土類をドープしたオルトケイ酸塩を用いることが記載されている。しかしながら、チオ没食子酸塩（チオガレート）は上述したように化学的に不安定であり、また遊離したＳが金属と反応し、発光装置の特性を著しく損なうという技術課題を有している。【０００８】
さらには、たとえば米国特許第６８１２５００号明細書（特許文献５）には、無機発光物質として、希土類をドープしたガーネット（garnets  doped  with  rare  earths）、希土類をドープしたアルカリ土類金属硫化物（alkaline  earth  metal  sulfides  doped  with  rare  earths）、希土類をドープしたチオガレート（thiogallates  doped  with  rare  earths）、希土類をドープしたアルネート（aluminates  doped  with  rare  earths）および希土類をドープしたオルトケイ酸塩（orthosilicates  doped  with  rare  earths）から選ばれる少なくとも１種が記載されている。しかしながら、上述したようにチオガレートは化学的に不安定であり、また遊離したＳが金属と反応し、発光装置の特性を著しく損ない、かつ硫化物も化学的に不安定であり、紫外線照射下では分解しやすい性質を有するという技術課題を有している。
【特許文献１】米国特許第６８０９３４７号明細書
【特許文献２】米国特許第６９４３３８０号明細書
【特許文献３】特開２００２−６０７４７号公報
【特許文献４】特表平１１−５００５８４号公報
【特許文献５】米国特許第６８１２５００号明細書
【発明の開示】
【発明が解決しようとする課題】
【０００９】
本発明は、上記課題を解決するためになされたものであって、その目的とするところは、ライフ特性の優れた、信頼性の高い高効率かつ高演色性または色再現性（ＮＴＳＣ比）の優れた発光装置を提供することである。
【課題を解決するための手段】
【００１０】
本発明者らは、上述した技術課題を十分調査、検討および開発を行った結果、窒化物および酸窒化物蛍光体は化学的に安定であり、また一次光である長波長の紫外線または青色光に対する耐光性、化学的安定性にも優れていることを幾多の実験から確認し、それらの蛍光体を波長変換部に用いた発光装置は長期間の動作中においても、発光装置の特性の安定性が優れていることを見出した。すなわち、本発明は以下のとおりである。【００１１】
本発明の発光装置は、窒化ガリウム系半導体である発光素子と、発光素子から発せられた一次光の一部を吸収して、一次光の波長よりも長い波長を有する二次光を発する波長変換部とを備えた発光装置であって、上記波長変換部は、赤色系発光蛍光体および緑色系または黄色系発光蛍光体を含み、上記赤色系発光蛍光体が、
一般式（Ａ）：（ＭＩ1-aＥｕa）ＭＩＩＳｉＮ3
（上記一般式（Ａ）中、ＭＩはＭｇ、Ｃａ、ＳｒおよびＢａから選ばれる少なくとも１種の元素を示し、ＭＩＩはＡｌ、Ｇａ、Ｉｎ、Ｓｃ、Ｙ、Ｌａ、ＧｄおよびＬｕから選ばれる少なくとも１種の元素を示し、０．００１≦ａ≦０．１０である。）で実質的に表される２価のユーロピウム付活窒化物赤色系発光蛍光体であり、上記緑色系または黄色系発光蛍光体が、
一般式（Ｂ）：ＥｕbＳｉcＡｌdＯeＮf
（上記一般式（Ｂ）中、０．００５≦ｂ≦０．４、ｃ＋ｄ＝１２、ｅ＋ｆ＝１６である。）で実質的に表されるβ型ＳｉＡｌＯＮである２価のユーロピウム付活酸窒化物緑色系発光蛍光体、
一般式（Ｃ）：ＭＩＩＩgＥｕhＳｉiＡｌjＯkＮl
（上記一般式（Ｃ）中、ＭＩＩＩはＬｉ、Ｎａ、Ｋ、Ｒｂ、Ｃｓ、Ｍｇ、Ｃａ、ＳｒおよびＢａから選ばれる少なくとも１種の元素を示し、０＜ｇ≦３．０、０．００５≦ｈ≦０．４、ｉ＋ｊ＝１２、ｋ＋ｌ＝１６である。）で実質的に表されるα型ＳｉＡｌＯＮである２価のユーロピウム付活酸窒化物黄色系発光蛍光体、ならびに、
一般式（Ｄ）：ＭＩＶ3（ＭＶ1-mＣｅm）2（ＳｉＯ4）3
（上記一般式（Ｄ）中、ＭＩＶはＭｇ、Ｃａ、ＳｒおよびＢａから選ばれる少なくとも１種の元素を示し、ＭＶはＡｌ、Ｇａ、Ｉｎ、Ｓｃ、Ｙ、Ｌａ、ＧｄおよびＬｕから選ばれる少なくとも１種の元素を示し、０．００５≦ｍ≦０．５である。）で実質的に表される３価のセリウム付活ケイ酸塩緑色系発光蛍光体から選ばれるいずれかであり、発光素子に印加する順電流が２５ｍＡ以上であることを特徴とする（以下、このような発光装置を「第１の局面の発光装置」と呼称する。）。【００１２】
本発明はまた、窒化ガリウム系半導体である発光素子と、発光素子から発せられた一次光の一部を吸収して、一次光の波長よりも長い波長を有する二次光を発する波長変換部とを備えた発光装置であって、上記波長変換部は、
一般式（Ｃ）：ＭＩＩＩgＥｕhＳｉiＡｌjＯkＮl
（上記一般式（Ｃ）中、ＭＩＩＩはＬｉ、Ｎａ、Ｋ、Ｒｂ、Ｃｓ、Ｍｇ、Ｃａ、ＳｒおよびＢａから選ばれる少なくとも１種の元素を示し、０＜ｇ≦３．０、０．００５≦ｈ≦０．４、ｉ＋ｊ＝１２、ｋ＋ｌ＝１６である。）で実質的に表されるα型ＳｉＡｌＯＮである２価のユーロピウム付活酸窒化物黄色系発光蛍光体を含み、発光素子に印加する順電流が２５ｍＡ以上である発光装置についても提供する（以下、このような発光装置を「第２の局面の発光装置」と呼称する。）。【００１３】
上述した本発明の第１の局面の発光装置、第２の局面の発光装置は、以下の（１）または（２）であることが好ましい。【００１４】
（１）発光素子が発する一次光のピーク波長が４３０〜４８０ｎｍである、
（２）発光素子が発する一次光のピーク波長が３８０〜４２０ｎｍであり、前記波長変換部が、
一般式（Ｅ）：（ＭＶＩ，Ｅｕ）10（ＰＯ4）6・Ｃｌ2
（上記一般式（Ｅ）中、ＭＶＩはＭｇ、Ｃａ、ＳｒおよびＢａから選ばれる少なくとも１種の元素を示す。）で実質的に表される２価のユーロピウム付活ハロリン酸塩青色系発光蛍光体、
一般式（Ｆ）：ｐ（ＭＶＩＩ，Ｅｕ）Ｏ・ｑＡｌ2Ｏ3
（上記一般式（Ｆ）中、ＭＶＩＩはＭｇ、Ｃａ、Ｓｒ、ＢａおよびＺｎから選ばれる少なくとも１種の元素を示し、ｐ＞０、ｑ＞０、０．１≦ｐ／ｑ≦１．０である。）で実質的に表される２価のユーロピウム付活アルミン酸塩青色系発光蛍光体、または、
一般式（Ｇ）：ｐ（ＭＶＩＩ，Ｅｕr，Ｍｎs）Ｏ・ｑＡｌ2Ｏ3
（上記一般式（Ｇ）中、ＭＶＩＩはＭｇ、Ｃａ、Ｓｒ、ＢａおよびＺｎから選ばれる少なくとも１種の元素を示し、ｐ＞０、ｑ＞０、０．１≦ｐ／ｑ≦１．０、ｒ＞０、ｓ＞０、０．００１≦ｓ／ｒ≦０．２である。）で実質的に表される２価のユーロピウムおよびマンガン付活アルミン酸塩青色系発光蛍光体である青色系発光蛍光体をさらに含む。【００１５】
また上述した本発明の第１の局面の発光装置、第２の局面の発光装置は、発光素子を２個以上備えることが、好ましい。【００１６】
上述した本発明の第１の局面の発光装置は、上記一般式（Ａ）中、ＭＩＩがＡｌ、ＧａおよびＩｎから選ばれる少なくとも１種の元素である、２価のユーロピウム付活窒化物赤色系発光蛍光体を用いてなることが、好ましい。【００１７】
また、上述した本発明の第１の局面の発光装置、第２の局面の発光装置は、上記一般式（Ｄ）中、ＭＶがＧａ、Ｉｎ、ＳｃおよびＹから選ばれる少なくとも１種の元素である、３価のセリウム付活ケイ酸塩緑色系発光蛍光体を用いてなることが、好ましい。
【発明の効果】
【００１８】
本発明の発光装置は、発光素子からの発光を効率よく吸収し、ライフ特性の優れた、信頼性の高い高効率かつ高演色性または色再現性（ＮＴＳＣ比）の優れた白色光を得ることができる。
【図面の簡単な説明】
【００１９】
【図１】本発明の好ましい一例の発光装置１を模式的に示す断面図である。
【図２】本発明の好ましい他の例の発光装置１１を模式的に示す断面図である。
【符号の説明】
【００２０】
１，１１  発光装置、２  発光素子、３，１２  波長変換部、４  赤色系発光蛍光体、５  緑色系または黄色系発光蛍光体、６  封止剤、１３  黄色系発光蛍光体。
【発明を実施するための最良の形態】
【００２１】
本発明の第１の局面の発光装置は、窒化ガリウム（ＧａＮ）系半導体である発光素子と、発光素子から発せられた一次光の一部を吸収して、一次光の波長よりも長い波長を有する二次光を発する波長変換部とを基本的に備える。本発明の発光装置における波長変換部は、赤色系発光蛍光体として以下の（Ａ）２価のユーロピウム付活窒化物赤色系発光蛍光体を含み、緑色系または黄色系発光蛍光体として以下の（Ｂ）β型ＳｉＡｌＯＮである２価のユーロピウム付活酸窒化物緑色系発光蛍光体、（Ｃ）α型ＳｉＡｌＯＮである２価のユーロピウム付活酸窒化物黄色系発光蛍光体、または、（Ｄ）３価のセリウム付活ケイ酸塩緑色系発光蛍光体を含む。【００２２】
（Ａ）２価のユーロピウム付活窒化物赤色系発光蛍光体
当該２価のユーロピウム付活窒化物赤色系発光蛍光体は、
一般式（Ａ）：（ＭＩ1-aＥｕa）ＭＩＩＳｉＮ3
で実質的に表される。一般式（Ａ）中、ＭＩはＭｇ（マグネシウム）、Ｃａ（カルシウム）、Ｓｒ（ストロンチウム）およびＢａ（バリウム）から選ばれる少なくとも１種の元素を示す。また、一般式（Ａ）中、ＭＩＩはＡｌ（アルミニウム）、Ｇａ（ガリウム）、Ｉｎ（インジウム）、Ｓｃ（スカンジウム）、Ｙ（イットリウム）、Ｌａ（ランタン）、Ｇｄ（ガドリニウム）およびＬｕ（ルテチウム）から選ばれる少なくとも１種の元素を示し、中でも、特性面ではＡｌ、ＧａおよびＩｎから選ばれる少なくとも１種の元素であることが好ましく、Ａｌが最も好ましい。なお、一般式（Ａ）において、Ｅｕはユーロピウム、Ｓｉはケイ素、Ｎは窒素を表している。【００２３】
また一般式（Ａ）中、Ｅｕの組成比（濃度）を表すａの値は０．００１≦ａ≦０．１０であり、好ましくは０．００５≦ａ≦０．０２である。ａの値が０．００１未満である場合には、十分な明るさが得られないためであり、またａの値が０．１０を超える場合には、濃度消光などにより、明るさが大きく低下するためである。【００２４】
当該２価のユーロピウム付活窒化物赤色系発光蛍光体としては、具体的には、（Ｃａ0.99Ｅｕ0.01）ＡｌＳｉＮ3、（Ｃａ0.96Ｓｒ0.03Ｅｕ0.01）ＡｌＳｉＮ3、（Ｃａ0.99Ｅｕ0.01）（Ａｌ0.95Ｇａ0.05）ＳｉＮ3、（Ｃａ0.985Ｅｕ0.015）（Ａｌ0.99Ｉｎ0.01）ＳｉＮ3、（Ｃａ0.985Ｅｕ0.015）ＡｌＳｉＮ3、（Ｃａ0.99Ｅｕ0.01）（Ａｌ0.99Ｇａ0.01）ＳｉＮ3、（Ｃａ0.98Ｅｕ0.02）ＡｌＳｉＮ3、（Ｃａ0.94Ｍｇ0.05Ｅｕ0.01）（Ａｌ0.99Ｉｎ0.01）ＳｉＮ3、（Ｃａ0.94Ｍｇ0.05Ｅｕ0.01）（Ａｌ0.99Ｇａ0.01）ＳｉＮ3、（Ｃａ0.97Ｓｒ0.01Ｅｕ0.02）（Ａｌ0.99Ｇａ0.01）ＳｉＮ3、（Ｃａ0.84Ｓｒ0.15Ｅｕ0.01）ＡｌＳｉＮ3、（Ｃａ0.995Ｅｕ0.005）ＡｌＳｉＮ3、（Ｃａ0.989Ｓｒ0.010Ｅｕ0.001）（Ａｌ0.985Ｇａ0.015）ＳｉＮ3、（Ｃａ0.93Ｍｇ0.02Ｅｕ0.05）ＡｌＳｉＮ3などを挙げることができるが、勿論これに限定されるものではない。【００２５】
当該２価のユーロピウム付活窒化物赤色系発光蛍光体は、その平均粒度については特に制限されるものではないが、通気法により測定された平均粒度が３〜１０μｍの範囲内であることが好ましく、４〜７μｍの範囲内であることがより好ましい。赤色系発光蛍光体の平均粒度が３μｍ未満であると、結晶成長が不十分であり、明るさが大きく低下する虞がある。また、平均粒度が１０μｍを超える赤色系発光蛍光体は、異常成長した粗大粒子が生成しやすく、実用的でない。【００２６】
（Ｂ）β型ＳｉＡｌＯＮである２価のユーロピウム付活酸窒化物緑色系発光蛍光体
当該２価のユーロピウム付活酸窒化物緑色系発光蛍光体は、
一般式（Ｂ）：ＥｕbＳｉcＡｌdＯeＮf
で実質的に表される。なお、一般式（Ｂ）において、Ｅｕはユーロピウム、Ｓｉはケイ素、Ａｌはアルミニウム、Ｏは酸素、Ｎは窒素を表している。一般式（Ｂ）中、Ｅｕの組成比（濃度）を表すｂの値は０．００５≦ｂ≦０．４である。ｂの値が０．００５未満である場合には、十分な明るさが得られないためであり、またｂの値が０．４を超える場合には、濃度消光などにより、明るさが大きく低下するためである。なお、粉体特性の安定性、母体の均質性から、上記式中のｂの値は、０．０１≦ｂ≦０．２であるのが好ましい。また、一般式（Ｂ）において、Ｓｉの組成比（濃度）を表すｃおよびＡｌの組成比（濃度）を表すｄは、ｃ＋ｄ＝１２を満足する数であり、Ｏの組成比（濃度）を表すｅおよびＮの組成比（濃度）を表すｆは、ｅ＋ｆ＝１６を満足する数である。【００２７】
当該β型ＳｉＡｌＯＮである２価のユーロピウム付活酸窒化物緑色系発光蛍光体としては、具体的には、Ｅｕ0.01Ｓｉ11.80Ａｌ0.20Ｏ0.04Ｎ15.96、Ｅｕ0.05Ｓｉ11.50Ａｌ0.50Ｏ0.05Ｎ15.95、Ｅｕ0.10Ｓｉ11.00Ａｌ1.00Ｏ0.10Ｎ15.90、Ｅｕ0.30Ｓｉ9.80Ａｌ2.20Ｏ0.30Ｎ15.70、Ｅｕ0.15Ｓｉ10.00Ａｌ2.00Ｏ0.20Ｎ15.80、Ｅｕ0.01Ｓｉ11.60Ａｌ0.40Ｏ0.01Ｎ15.99、Ｅｕ0.005Ｓｉ11.70Ａｌ0.30Ｏ0.03Ｎ15.97などを挙げることができるが、勿論これに限定されるものではない。【００２８】
当該２価のユーロピウム付活酸窒化物緑色系発光蛍光体は、その平均粒度については特に制限されるものではないが、通気法により測定された平均粒度が３〜１０μｍの範囲内であることが好ましく、４〜７μｍの範囲内であることがより好ましい。酸窒化物緑色系発光蛍光体の平均粒度が３μｍ未満である場合には、結晶成長が不十分であり、明るさが大きく低下する虞がある。一方、平均粒度が１０μｍを超える酸窒化物緑色系発光蛍光体は、異常成長した粗大粒子が生成しやすく、実用的でない。【００２９】
（Ｃ）α型ＳｉＡｌＯＮである２価のユーロピウム付活酸窒化物黄色系発光蛍光体
当該２価のユーロピウム付活酸窒化物黄色系発光蛍光体は、
一般式（Ｃ）：ＭＩＩＩgＥｕhＳｉiＡｌjＯkＮl
で実質的に表される。一般式（Ｃ）中、ＭＩＩＩは、Ｌｉ（リチウム）、Ｎａ（ナトリウム）、Ｋ（カリウム）、Ｒｂ（ルビジウム）、Ｃｓ（セシウム）、Ｍｇ、Ｃａ、ＳｒおよびＢａから選ばれる少なくとも１種の元素を示し、中でも特性面から、Ｌｉ、Ｃａ、Ｓｒから選ばれる少なくとも１種の元素が好ましい。なお、一般式（Ｃ）において、Ｅｕはユーロピウム、Ｓｉはケイ素、Ａｌはアルミニウム、Ｏは酸素、Ｎは窒素を表している。【００３０】
一般式（Ｃ）中、ＭＩＩＩの組成比（濃度）を表すｇの値は、０＜ｇ≦３．０であり、好ましくは０．１≦ｇ≦１．５である。ｇの値が３．０を超える場合には、明るさが大きく低下するためである。また一般式（Ｃ）中、Ｅｕの組成比（濃度）を表すｈの値は、０．００５≦ｈ≦０．４である。ｈの値が０．００５未満である場合には、十分な明るさが得られないためであり、また、ｈの値が０．４を超える場合には、濃度消光などにより、明るさが大きく低下するためである。なお、粉体特性の安定性、母体の均質性から、上記式中のｈの値は、０．０１≦ｈ≦０．２であるのが好ましい。また、一般式（Ｃ）において、Ｓｉの組成比（濃度）を表すｉおよびＡｌの組成比（濃度）を表すｊは、ｉ＋ｊ＝１２を満足する数であり、Ｏの組成比（濃度）を表すｋおよびＮの組成比（濃度）を表すｌは、ｋ＋ｌ＝１６を満足する数である。【００３１】
当該α型ＳｉＡｌＯＮである２価のユーロピウム付活酸窒化物黄色系発光蛍光体としては、具体的には、Ｃａ0.70Ｌｉ0.05Ｅｕ0.025Ｓｉ9.75Ａｌ2.25Ｏ0.75Ｎ15.25、Ｃａ0.40Ｍｇ0.10Ｅｕ0.03Ｓｉ10.00Ａｌ2.00Ｏ1.10Ｎ14.90、Ｃａ0.75Ｅｕ0.01Ｓｉ9.75Ａｌ2.25Ｏ0.76Ｎ15.24、Ｃａ0.50Ｌｉ0.10Ｅｕ0.01Ｓｉ11.50Ａｌ0.50Ｏ0.20Ｎ15.80、Ｃａ1.00Ｓｒ0.10Ｅｕ0.20Ｓｉ10.00Ａｌ2.00Ｏ0.30Ｎ15.70、Ｃａ0.35Ｌｉ0.20Ｅｕ0.05Ｓｉ10.60Ａｌ1.40Ｏ1.25Ｎ14.75などを挙げることができるが、勿論これに限定されるものではない。【００３２】
当該２価のユーロピウム付活酸窒化物黄色系発光蛍光体は、その平均粒度については特に制限されるものではないが、通気法により測定された平均粒度が４〜１２μｍの範囲内であることが好ましく、６〜９μｍの範囲内であることがより好ましい。酸窒化物黄色系発光蛍光体の平均粒度が４μｍ未満である場合には、結晶成長が不十分であり、明るさが大きく低下する虞がある。また、平均粒度が１２μｍを超える酸窒化物黄色系発光蛍光体は、異常成長した粗大粒子が生成しやすく実用的でない。【００３３】
（Ｄ）３価のセリウム付活ケイ酸塩緑色系発光蛍光体
当該３価のセリウム付活ケイ酸塩緑色系発光蛍光体は、
一般式（Ｄ）：ＭＩＶ3（ＭＶ1-mＣｅm）2（ＳｉＯ4）3
で実質的に表される。一般式（Ｄ）中、ＭＩＶは、Ｍｇ、Ｃａ、ＳｒおよびＢａから選ばれる少なくとも１種の元素を示す。また一般式（Ｄ）中、ＭＶは、Ａｌ、Ｇａ、Ｉｎ、Ｓｃ、Ｙ、Ｌａ、ＧｄおよびＬｕから選ばれる少なくとも１種の元素を示し、特性面から、Ｇａ、Ｉｎ、ＳｃおよびＹから選ばれる少なくとも１種の元素であることが好ましく、Ｓｃが最も好ましい。なお、一般式（Ｄ）中、Ｃｅはセリウム、Ｓｉはケイ素、Ｏは酸素を表している。【００３４】
一般式（Ｄ）中、Ｃｅの組成比（濃度）を表すｍの値は、０．００５≦ｍ≦０．５であり、好ましくは０．０１≦ｍ≦０．２である。ｍの値が０．００５未満である場合には、十分な明るさが得られないためであり、また、ｍの値が０．５を超える場合には、濃度消光などにより、明るさが大きく低下するためである。【００３５】
当該３価のセリウム付活ケイ酸塩緑色系発光蛍光体としては、具体的には、（Ｃａ0.98Ｍｇ0.02）3（Ｓｃ0.90Ｃｅ0.10）2（ＳｉＯ4）3、（Ｃａ0.99Ｍｇ0.01）3（Ｓｃ0.79Ｙ0.01Ｃｅ0.20）2（ＳｉＯ4）3、（Ｃａ0.97Ｍｇ0.03）3（Ｓｃ0.85Ｃｅ0.15）2（ＳｉＯ4）3、Ｃａ3（Ｓｃ0.85Ｃｅ0.15）2（ＳｉＯ4）3、（Ｃａ0.9Ｍｇ0.1）3（Ｓｃ0.70Ｇａ0.15Ｃｅ0.15）2（ＳｉＯ4）3、（Ｃａ0.9Ｍｇ0.1）3（Ｓｃ0.80Ｃｅ0.20）2（ＳｉＯ4）3、（Ｃａ0.85Ｍｇ0.15）3（Ｓｃ0.50Ｙ0.20Ｃｅ0.30）2（ＳｉＯ4）3、Ｃａ3（Ｓｃ0.98Ｉｎ0.01Ｃｅ0.01）2（ＳｉＯ4）3、（Ｃａ0.99Ｓｒ0.01）3（Ｓｃ0.84Ｉｎ0.10Ｙ0.01Ｃｅ0.05）2（ＳｉＯ4）3、（Ｃａ0.95Ｍｇ0.05）3（Ｓｃ0.80Ｃｅ0.20）2（ＳｉＯ4）3などを挙げることができるが、勿論これに限定されるものではない。【００３６】
当該３価のセリウム付活ケイ酸塩緑色系発光蛍光体は、その平均粒度については特に制限されるものではないが、通気法により測定された平均粒度が５〜１２μｍの範囲内であることが好ましく、７〜１０μｍの範囲内であることがより好ましい。ケイ酸塩緑色系発光蛍光体の平均粒度が５μｍ未満であると、結晶成長が不十分であり、明るさが大きく低下する虞がある。一方、平均粒度が１２μｍを超えるケイ酸塩緑色系発光蛍光体は、異常成長した粗大粒子が生成しやすく実用的でない。【００３７】
本発明の第１の局面の発光装置における波長変換部は、赤色系発光蛍光体として上述した（Ａ）２価のユーロピウム付活窒化物赤色系発光蛍光体を含み、緑色系または黄色系発光蛍光体として上述した（Ｂ）β型ＳｉＡｌＯＮである２価のユーロピウム付活酸窒化物緑色系発光蛍光体、（Ｃ）α型ＳｉＡｌＯＮである２価のユーロピウム付活酸窒化物黄色系発光蛍光体、または、（Ｄ）３価のセリウム付活ケイ酸塩緑色系発光蛍光体を含む。本発明の第１の局面の発光装置において、赤色系発光蛍光体と、緑色系または黄色系発光蛍光体との混合比率は特に制限されないが、緑色系または黄色系発光蛍光体に対し、赤色系発光蛍光体を重量比で１〜３５％の範囲内の混合比率で混合することが好ましく、５〜２５％の範囲内の混合比率で混合することがより好ましい。【００３８】
本発明の第１の局面の発光装置は、赤色系発光蛍光体として上述した（Ａ）２価のユーロピウム付活窒化物赤色系発光蛍光体を含み、緑色系または黄色系発光蛍光体として、蛍光スペクトルの半値幅の狭い（Ｂ）β型ＳｉＡｌＯＮである２価のユーロピウム付活酸窒化物緑色系発光蛍光体を含む場合には、色再現性の良好な、白色光を放出する発光装置を実現することができる。また本発明の第１の局面の発光装置は、赤色系発光蛍光体として上述した（Ａ）２価のユーロピウム付活窒化物赤色系発光蛍光体を含み、緑色系または黄色系発光蛍光体として（Ｃ）α型ＳｉＡｌＯＮである２価のユーロピウム付活酸窒化物黄色系発光蛍光体を含む場合には、電球色の白色光を放出する発光装置を実現できる。また、本発明の第１の局面の発光装置は、赤色系発光蛍光体として上述した（Ａ）２価のユーロピウム付活窒化物赤色系発光蛍光体を含み、緑色系または黄色系発光蛍光体として、蛍光スペクトルの半値幅の広い（Ｄ）３価のセリウム付活ケイ酸塩緑色系発光蛍光体を含む場合には、高演色性の白色光を放出する発光装置を実現できる。【００３９】
第１の局面の発光装置は、発光素子に印加する順電流（ＩＦ）が２５ｍＡ以上であることもその特徴とする。発光素子に印加する順電流が２５ｍＡ未満である場合には、本発明の第１の局面の発光装置により奏される良好なライフ特性の効果が顕著に現れないためである。さらには、後述する実施例においては、３５ｍＡでの条件にて連続点灯して評価を行ったが、２５ｍＡおよび３０ｍＡでの条件で連続点灯した場合においても同様の効果が得られる。発光素子に印加する順電流は、好ましくは２５〜３５ｍＡの範囲内である。【００４０】
また、本発明の第２の局面の発光装置は、窒化ガリウム（ＧａＮ）系半導体である発光素子と、発光素子から発せられた一次光の一部を吸収して、一次光の波長よりも長い波長を有する二次光を発する波長変換部とを基本的に備え、波長変換部が、上述した（Ｃ）α型ＳｉＡｌＯＮである２価のユーロピウム付活酸窒化物黄色系発光蛍光体を含むことを特徴とする。このような第２の局面の発光装置においても、発光素子に印加する順電流（ＩＦ）は２５ｍＡ以上である。発光素子に印加する順電流が２５ｍＡ未満である場合には、本発明の第２の局面の発光装置により奏される良好なライフ特性の効果が顕著に現れない虞があるためである。さらには、後述する実施例においては、３５ｍＡでの条件にて連続点灯して評価を行ったが、２５ｍＡおよび３０ｍＡでの条件で連続点灯した場合においても同様の効果が得られる。発光素子に印加する順電流は、好ましくは２５〜３５ｍＡの範囲内である。【００４１】
上述した本発明の第１の局面の発光装置、第２の局面の発光装置（以下、これらを総称する場合には「本発明の発光装置」と呼称する。）には、発光素子として、ピーク波長が４３０〜４８０ｎｍ（より好適には４４０〜４８０ｎｍ）の青色領域の一次光を発する窒化ガリウム（ＧａＮ）系半導体を好適に用いることができる。ピーク波長が４３０ｎｍ未満の発光素子を用いた場合には、青色光成分の寄与が小さくなって演色性が悪くなり、実用的でなくなる虞があるためであり、また、ピーク波長が４８０ｎｍを超える発光素子を用いた場合には、白色での明るさが低下し、実用的でなくなる虞があるためである。【００４２】
また上述した本発明の発光装置に用いられる発光素子として、ピーク波長が３８０〜４２０ｎｍ（より好適には３９０〜４０５ｎｍ）の青紫色領域の一次光を発する窒化ガリウム（ＧａＮ）系半導体を用いるようにしてもよい。ピーク波長が３８０ｎｍ未満の発光素子を用いた場合には、封止剤として用いた樹脂の劣化が無視できず、実用的でなくなる虞があるためであり、また、ピーク波長が４２０ｎｍを超える発光素子を用いた場合には、青色系発光蛍光体（後述）の明るさが低下するためである。【００４３】
上述したピーク波長が３８０〜４２０ｎｍの一次光を発する発光素子を用いる場合、本発明の発光装置の波長変換部は、青色系発光蛍光体として、（Ｅ）２価のユーロピウム付活ハロリン酸塩青色系発光蛍光体、（Ｆ）２価のユーロピウム付活アルミン酸塩青色系発光蛍光体、または、（Ｇ）２価のユーロピウムおよびマンガン付活アルミン酸塩青色系発光蛍光体をさらに含む。【００４４】
（Ｅ）２価のユーロピウム付活ハロリン酸塩青色系発光蛍光体
当該２価のユーロピウム付活ハロリン酸塩青色系発光蛍光体は、
一般式（Ｅ）：（ＭＶＩ，Ｅｕ）10（ＰＯ4）6・Ｃｌ2
で実質的に表される。一般式（Ｅ）中、ＭＶＩは、Ｍｇ、Ｃａ、ＳｒおよびＢａから選ばれる少なくとも１種の元素を示す。なお、一般式（Ｅ）において、Ｅｕはユーロピウム、Ｐはリン、Ｏは酸素、Ｃｌは塩素を表している。【００４５】
当該２価のユーロピウム付活ハロリン酸塩青色系発光蛍光体は、具体的には、（Ｓｒ0.70Ｂａ0.27Ｃａ0.01Ｅｕ0.02）10（ＰＯ4）6・Ｃｌ2、（Ｓｒ0.64Ｂａ0.30Ｃａ0.05Ｅｕ0.01）10（ＰＯ4）6・Ｃｌ2、（Ｓｒ0.62Ｂａ0.35Ｃａ0.01Ｅｕ0.02）10（ＰＯ4）6・Ｃｌ2、（Ｓｒ0.685Ｂａ0.250Ｃａ0.050Ｅｕ0.015）10（ＰＯ4）6・Ｃｌ2、（Ｓｒ0.695Ｂａ0.275Ｃａ0.010Ｅｕ0.020）10（ＰＯ4）6・Ｃｌ2、（Ｓｒ0.70Ｂａ0.28Ｃａ0.01Ｅｕ0.01）10（ＰＯ4）6・Ｃｌ2などを挙げることができるが、勿論これに限定されるものではない。【００４６】
当該２価のユーロピウム付活ハロリン酸塩青色系発光蛍光体は、その平均粒度については特に制限されるものではないが、通気法により測定された平均粒度が４〜１０μｍの範囲内であることが好ましい。ハロリン酸塩青色系発光蛍光体の平均粒度が４μｍ未満である場合には、結晶成長が不十分であり、明るさが大きく低下する虞がある。一方、平均粒度が１０μｍを超えるハロリン酸塩青色系発光蛍光体は、異常成長した粗大粒子が生成しやすく実用的でない。【００４７】
（Ｆ）２価のユーロピウム付活アルミン酸塩青色系発光蛍光体
当該２価のユーロピウム付活アルミン酸塩青色系発光蛍光体は、
一般式（Ｆ）：ｐ（ＭＶＩＩ，Ｅｕ）Ｏ・ｑＡｌ2Ｏ3
で実質的に表される。一般式（Ｆ）中、ＭＶＩＩは、Ｍｇ、Ｃａ、Ｓｒ、ＢａおよびＺｎ（亜鉛）から選ばれる少なくとも１種の元素を示し、特性面から、Ｍｇ、Ｓｒ、Ｂａから選ばれる少なくとも１種の元素が好ましい。なお、一般式（Ｆ）において、Ｅｕはユーロピウム、Ａｌはアルミニウム、Ｏは酸素を表している。【００４８】
また一般式（Ｆ）中、ｐ、ｑは、ｐ＞０、ｑ＞０であり、０．１≦ｐ／ｑ≦１．０を満足する数である。ｐ／ｑが０．１未満または１．０を超える場合には、明るさが著しく低下するためである。【００４９】
当該２価のユーロピウム付活アルミン酸塩青色系発光蛍光体としては、具体的には、（Ｂａ0.70Ｅｕ0.30）ＭｇＡｌ10Ｏ17、（Ｂａ0.65Ｅｕ0.35）（Ｍｇ0.99Ｍｎ0.01）Ａｌ10Ｏ17、（Ｂａ0.55Ｓｒ0.10Ｅｕ0.35）ＭｇＡｌ10Ｏ17、（Ｂａ0.80Ｅｕ0.20）ＭｇＡｌ10Ｏ17、（Ｂａ0.82Ｓｒ0.03Ｅｕ0.15）ＭｇＡｌ10Ｏ17、（Ｂａ0.75Ｓｒ0.15Ｅｕ0.10）ＭｇＡｌ10Ｏ17、（Ｂａ0.25Ｓｒ0.60Ｅｕ0.15）ＭｇＡｌ10Ｏ17、（Ｂａ0.50Ｓｒ0.30Ｅｕ0.20）ＭｇＡｌ10Ｏ17、（Ｂａ0.60Ｓｒ0.20Ｅｕ0.20）ＭｇＡｌ10Ｏ17、（Ｂａ0.70Ｓｒ0.15Ｅｕ0.15）ＭｇＡｌ10Ｏ17、（Ｂａ0.30Ｓｒ0.50Ｅｕ0.20）ＭｇＡｌ10Ｏ17などを挙げることができるが、勿論これに限定されるものではない。【００５０】
当該２価のユーロピウム付活アルミン酸塩青色系発光蛍光体は、その平均粒度については特に制限されるものではないが、通気法により測定された平均粒度が２〜７μｍの範囲内であることが好ましい。平均粒度が２μｍ未満の２価のユーロピウム付活アルミン酸塩青色系発光蛍光体を用いた場合には、結晶成長が不十分であり、明るさが大きく低下する虞があるためであり、また、平均粒度が７μｍを超える２価のユーロピウム付活アルミン酸塩青色系発光蛍光体を用いた場合には、異常成長した粗大粒子が生成しやすく実用的でない。【００５１】
（Ｇ）２価のユーロピウムおよびマンガン付活アルミン酸塩青色系発光蛍光体
当該２価のユーロピウムおよびマンガン付活アルミン酸塩青色系発光蛍光体は、
一般式（Ｇ）：ｐ（ＭＶＩＩ，Ｅｕr，Ｍｎs）Ｏ・ｑＡｌ2Ｏ3
で実質的に表される。一般式（Ｇ）中、ＭＶＩＩＩは、Ｍｇ、Ｃａ、Ｓｒ、ＢａおよびＺｎから選ばれる少なくとも１種の元素を示し、特性面からは、Ｍｇ、Ｓｒ、Ｂａから選ばれる少なくとも１種の元素であることが好ましい。なお、一般式（Ｇ）において、Ｅｕはユーロピウム、Ｍｎはマンガン、Ａｌはアルミニウム、Ｏは酸素を表している。【００５２】
一般式（Ｇ）中、ｐ、ｑは、ｐ＞０、ｑ＞０であり、０．１≦ｐ／ｑ≦１．０を満足する数である。ｐ／ｑが０．１未満または１．０を超える場合には、明るさが著しく低下するためである。また、一般式（Ｇ）中、ｒ、ｓは、ｒ＞０、ｓ＞０であり、０．００１≦ｓ／ｒ≦０．２を満足する数である。ｓ／ｒが０．００１未満である場合には、Ｍｎの発光の寄与が不十分であるためであり、ｓ／ｒが０．２を超える場合には、Ｍｎの発光が強すぎ、白色での明るさが低下するためである。【００５３】
当該２価のユーロピウムおよびマンガン付活アルミン酸塩青色系発光蛍光体としては、具体的には、（Ｂａ0.74Ｓｒ0.01Ｅｕ0.25）（Ｍｇ0.999Ｍｎ0.001）ＭｇＡｌ10Ｏ17、（Ｂａ0.86Ｅｕ0.14）（Ｍｇ0.99Ｍｎ0.01）Ａｌ10Ｏ17、（Ｂａ0.40Ｓｒ0.50Ｅｕ0.10）（Ｍｇ0.99Ｍｎ0.01）Ａｌ10Ｏ17、（Ｂａ0.50Ｓｒ0.30Ｅｕ0.20）（Ｍｇ0.999Ｍｎ0.001）Ａｌ10Ｏ17、（Ｂａ0.45Ｓｒ0.40Ｅｕ0.15）（Ｍｇ0.9985Ｍｎ0.0015）Ａｌ10Ｏ17、（Ｂａ0.65Ｓｒ0.20Ｅｕ0.15）（Ｍｇ0.97Ｍｎ0.03）Ａｌ10Ｏ17などを挙げることができるが、勿論これに限定されるものではない。【００５４】
当該２価のユーロピウムおよびマンガン付活アルミン酸塩青色系発光蛍光体は、その平均粒度については特に制限されるものではないが、通気法により測定された平均粒度が２〜７μｍの範囲内であることが好ましい。平均粒度が２μｍ未満の２価のユーロピウムおよびマンガン付活アルミン酸塩青色系発光蛍光体を用いた場合には、結晶成長が不十分であり、明るさが大きく低下する虞がある。また、平均粒度が７μｍを超える２価のユーロピウムおよびマンガン付活アルミン酸塩青色系発光蛍光体は、異常成長した粗大粒子が生成しやすく実用的でない。【００５５】
波長変換部に青色系発光蛍光体をさらに含む場合、その混合比率は特に制限されないが、赤色系発光蛍光体および緑色系または黄色系発光蛍光体（第１の局面の発光装置の場合）、または黄色系発光蛍光体（第２の局面の発光装置の場合）に対し、重量比で０．２〜５０％の範囲内の混合比率にて混合することが好ましく、１０〜４０％の範囲内の混合比率にて混合することがより好ましい。【００５６】
このようにピーク波長が３８０〜４２０ｎｍの発光素子を用い、波長変換部が青色系発光蛍光体をさらに含むように実現された第１の局面の発光装置、第２の局面の発光装置は、色再現性、高演色性の白色光を発する発光装置に、上述した（Ｅ）〜（Ｇ）の青色系発光蛍光体を組み合わせて青色の発光スペクトル部分を補正するもので、青色領域の演色性、色再現性を修正するための蛍光体を組み合わせた発光装置である。【００５７】
上述した本発明の発光装置はまた、発光素子を２個以上備えることが好ましい。発光素子が１個で順電流が２０ｍＡの場合、本発明の発光装置により奏される良好なライフ特性の効果が顕著に現れない虞があるためである。なお、発光素子を２個以上備える場合、発光素子に印加する順電流は、トータルで２５ｍＡ以上であることが好ましい。【００５８】
上述した本発明の発光装置は、発光素子からの発光を効率よく吸収し、ライフ特性の優れた、信頼性の高い高効率かつ高演色性または色再現性（ＮＴＳＣ比）の優れた白色光を得ることができる。ここで、ライフ特性に優れることは、明るさについては、たとえば、６０℃、相対湿度９０％の恒温槽中において３５ｍＡの順電流を印加して５００時間発光装置を点灯した後、２０ｍＡの順電流を印加した場合の光出力（光電流）を測定し、初期値と５００時間経過後の値とを比較することで確認することができる。また、ライフ特性に優れることは、色度（ｘ，ｙ）については、明るさの場合と同様にして５００時間発光装置を点灯した後、ＭＣＰＤ−２０００（大塚電子（株）製）を用いて色度を測定し、初期値と５００時間経過後の値とを比較することで確認することができる。【００５９】
本発明の発光装置は、上述した特徴を備えているのであれば、その他の構成については特に制限されるものではない。ここで、図１は、本発明の好ましい一例の発光装置１を模式的に示す断面図である。図１には、本発明の第１の局面の発光装置の一例として、発光素子２と波長変換部３とを基本的に備え、波長変換部３が赤色系発光蛍光体４および緑色系または黄色系発光蛍光体５を含む場合の発光装置１が示されている。図１には、発光素子２および赤色系発光蛍光体４および緑色系または黄色系発光蛍光体５が封止剤６中に封止され、発光素子２から発せられる一次光の一部を吸収して、一次光の波長以上の長さの波長を有する二次光を発し得るように波長変換部３が実現された例を示している。また、図２は、本発明の好ましい他の例の発光装置１１を模式的に示す断面図である。図２には、本発明の第２の局面の発光装置の一例として、発光素子２と波長変換部１２とを基本的に備え、波長変換部１２が黄色系発光蛍光体１３を含む場合の発光装置１１が示されている。図２には、発光素子２および黄色系発光蛍光体１３が封止剤６中に封止され、発光素子２から発せられる一次光の一部を吸収して、一次光の波長以上の長さの波長を有する二次光を発し得るように波長変換部１２が実現された例を示している。封止剤６としては、透光性を有する樹脂材料であるエポキシ樹脂、シリコーン樹脂、尿素樹脂などを用いることができるが、これらに限定されるものではない。また、波長変換部３，１２には、上述した蛍光体および封止剤以外に、本発明の効果を阻害しない範囲で、適宜のＳｉＯ2、ＴｉＯ2、ＺｒＯ2、Ａｌ2Ｏ3、Ｙ2Ｏ3などの添加剤が含有されていても勿論よい。【００６０】
なお、本発明の発光装置に用いられる上述した赤色系発光蛍光体、緑色系または黄色系発光蛍光体および青色系発光蛍光体は、いずれも公知のものであり、従来公知の適宜の手法で製造するか、または製品として入手することが可能である。【００６１】
以下、実施例および比較例を挙げて本発明をより詳細に説明するが、本発明はこれらに限定されるものではない。【００６２】
＜実施例１＞
以下のようにして図１に示した例の発光装置１を作製した。発光素子２として、４５０ｎｍにピーク波長を有する窒化ガリウム（ＧａＮ）系半導体を用い、波長変換部３には、赤色系発光蛍光体４として（Ｃａ0.99Ｅｕ0.01）ＡｌＳｉＮ3なる組成を有する赤色系発光蛍光体（平均粒度（通気法）：６．２μｍ）を用い、緑色系または黄色系発光蛍光体５としてＥｕ0.05Ｓｉ11.50Ａｌ0.50Ｏ0.05Ｎ15.95（β型ＳｉＡｌＯＮ）（平均粒度（通気法）：４．０μｍ）なる組成を有する緑色系発光蛍光体を用いた。前記緑色系発光蛍光体を８２重量％、赤色系発光蛍光体を１８重量％の割合で混合し、その混合物を所定の割合にてシリコーン樹脂中に分散し、波長変換部を作製した。この波長変換部を組み込んだ発光装置について、その特性（明るさおよび色度）を評価した。【００６３】
なお、評価にあたっては、まず、順電流（ＩＦ）２０ｍＡにて点灯し、発光装置からの光出力（光電流）を初期値として測定した。また、６０℃、相対湿度９０％の恒温槽中において順電流（ＩＦ）３５ｍＡにて５００時間点灯し、その後、室温（２５℃前後）において順電流（ＩＦ）２０ｍＡにて点灯し、発光装置からの光出力（光電流）を測定した。また、同様に、色度（ｘ，ｙ）については、発光装置からの白色光をＭＣＰＤ−２０００（大塚電子（株）製）にて初期値および５００時間点灯後の値を測定した。結果を表１に示す。【００６４】
＜比較例１＞
２（Ｓｒ0.80Ｂａ0.16Ｃａ0.01Ｅｕ0.03）Ｏ・ＳｉＯ2（平均粒度：８．５μｍ）なる組成を有する黄色系発光蛍光体を用いたこと以外は実施例１と同様にして発光装置を作製し、その特性を評価した。結果を表１に示す。【００６５】
【表１】
2009011205.tif 000003
【００６６】
表１から、本発明の発光装置は、従来品と比較して、ライフ特性（信頼性）（光度および色度の変動）が非常に優れていることが分かる。【００６７】
＜実施例２＞
以下のようにして図１に示した例の発光装置１を作製した。発光素子２として、４６０ｎｍにピーク波長を有する窒化ガリウム（ＧａＮ）系半導体を用いた。波長変換部３には、赤色系発光蛍光体４として（Ｃａ0.96Ｓｒ0.03Ｅｕ0.01）ＡｌＳｉＮ3なる組成を有する赤色系発光蛍光体（平均粒度（通気法）：５．７μｍ）を用い、緑色系または黄色系発光蛍光体５として（Ｃａ0.98Ｍｇ0.02）3（Ｓｃ0.90Ｃｅ0.10）2（ＳｉＯ4）3なる組成を有する緑色系発光蛍光体（平均粒度（通気法）：７．１μｍ）を用いた。前記緑色系発光蛍光体を７３．７重量％、赤色系発光蛍光体を２６．３重量％の割合にて混合し、その混合物を用いたこと以外は実施例１と同様にして発光装置を作製し、同様にその特性を評価した。結果を表２に示す。【００６８】
＜比較例２＞
２（Ｓｒ0.72Ｂａ0.25Ｃａ0.01Ｅｕ0.02）Ｏ・ＳｉＯ2（平均粒度：８．８μｍ）なる
組成を有する黄色系発光蛍光体を用いたこと以外は実施例１と同様にして発光装置を作製し、その特性を評価した。結果を表２に示す。【００６９】
【表２】
2009011205.tif 000004
【００７０】
表２から、本発明の発光装置は、従来品と比較して、ライフ特性（信頼性）（光度および色度の変動）が非常に優れていることが分かる。【００７１】
＜実施例３〜１０、比較例３〜１０＞
種々の蛍光体の組み合わせについて、実施例１と同様にして発光装置を作製し、その特性の評価を行った。用いた蛍光体の組成および平均粒度、発光素子のピーク波長を表３に、評価結果を表４に示す。【００７２】
【表３】
2009011205.tif 000005
【００７３】
【表４】
2009011205.tif 000006
【００７４】
表４から、本発明の発光装置は、従来品と比較して、ライフ特性（信頼性）（光度および色度の変動）が非常に優れていることが分かる。【００７５】
＜実施例１１＞
発光素子として、３９０ｎｍにピーク波長を有する窒化ガリウム（ＧａＮ）系半導体を用いた。波長変換部には、（Ｃａ0.99Ｅｕ0.01）ＡｌＳｉＮ3なる組成を有する赤色系発光蛍光体（平均粒度（通気法）：６．２μｍ）とＥｕ0.05Ｓｉ11.50Ａｌ0.50Ｏ0.05Ｎ15.95（β型ＳｉＡｌＯＮ）（平均粒度（通気法）：４．０μｍ）なる組成を有する緑色系発光蛍光体と（Ｂａ0.70Ｅｕ0.30）ＭｇＡｌ10Ｏ17なる組成を有する青色系発光蛍光体（平均粒度（通気法）：３．２μｍ）を用いた。前記緑色系発光蛍光体を４３．７重量％、赤色系発光蛍光体を１６．３重量％、青色系発光蛍光体を４０．０重量％の割合にて混合し、その混合物を用いたこと以外は実施例１と同様にして発光装置を作製し、その特性を評価した。結果を表５に示す。【００７６】
＜比較例１１＞
２（Ｓｒ0.80Ｂａ0.16Ｃａ0.01Ｅｕ0.03）Ｏ・ＳｉＯ2（平均粒度（通気法）：８．５μｍ）なる組成を有する黄色系発光蛍光体を用い、発光素子として、４６０ｎｍにピークを有する窒化ガリウム（ＧａＮ）系半導体を用いたこと以外は実施例１と同様にして発光装置を作製し、その特性を評価した。結果を表５に示す。【００７７】
【表５】
2009011205.tif 000007
【００７８】
表５から、本発明の発光装置は、従来品と比較して、ライフ特性（信頼性）（光度および色度の変動）が非常に優れていることが分かる。【００７９】
＜実施例１２〜１９、比較例１２〜１９＞
種々の蛍光体の組み合わせについて、実施例１と同様にして発光装置を作製し、その特性の評価を行った。用いた蛍光体の組成および平均粒度、発光素子のピーク波長を表６に、評価結果を表７に示す。【００８０】
【表６】
2009011205.tif 000008
【００８１】
【表７】
2009011205.tif 000009
【００８２】
表７から、本発明の発光装置は、従来品と比較して、ライフ特性（信頼性）（光度および色度の変動）が非常に優れていることが分かる。【００８３】
今回開示された実施の形態および実施例は、全ての点で例示であって制限的なものではないと考えられるべきである。本発明の範囲は上記した説明ではなくて請求の範囲によって示され、請求の範囲と均等の意味および範囲内での全ての変更が含まれることが意図される。
【図１】
2009011205.tif 000010
【図２】
2009011205.tif 000011
【国際調査報告】
2009011205.tif 000012
2009011205.tif 000013
2009011205.tif 000014
2009011205.tif 000015